(57)【要約】【課題】軽量かつ低コストで、剛性のある魚釣用リールの構成部材を提供することを目的とする。【解決手段】釣竿装着部３ａを上端部に形成した脚部３を有する魚釣用リールの構成部材であって、構成部材の内、少なくとも脚部３は、ポリアミド樹脂をベースとして、単繊維径７μｍ以下、単繊維長３ｍｍ以下で構成された炭素繊維を３０〜６０質量％含有する熱可塑性樹脂組成物で形成されると共に、最小断面積部の断面２次モーメントが１００〜４００ｍｍ4 で、且つ最小断面積が４０〜７０ｍｍ2 であることを特徴とする。【選択図】    図１
2007259728.tif 000002
【特許請求の範囲】
【請求項１】
釣竿装着部を上端部に形成した脚部を有する魚釣用リールの構成部材であって、
前記構成部材の内、少なくとも前記脚部は、ポリアミド樹脂をベースとして、単繊維径７μｍ以下、単繊維長３ｍｍ以下で構成された炭素繊維を３０〜６０質量％含有する熱可塑性樹脂組成物で形成されると共に、最小断面積部の断面２次モーメントが１００〜４００ｍｍ4 で、且つ最小断面積が４０〜７０ｍｍ2 であることを特徴とする魚釣用リールの構成部材。
【請求項２】
魚釣用リールの外形を構成する魚釣用リールの構成部材であって、
前記構成部材は、ポリアミド樹脂をベースとして、単繊維径７μｍ以下、単繊維長３ｍｍ以下で構成された炭素繊維を３０〜６０質量％含有する熱可塑性樹脂組成物で形成されると共に、前記熱可塑性樹脂組成物の表面に、ドライコーティングで半透明な金属膜が形成されていることを特徴とする魚釣用リールの構成部材。
【発明の詳細な説明】
【技術分野】
【０００１】
本発明は、魚釣用リールに関し、詳細には、釣竿装着部を形成した脚部を有する本体や釣糸案内部を有するロータ等、魚釣用リールの構成部材に関する。
【背景技術】
【０００２】
一般的に、魚釣用リールは、その本体やロータ等の外形を構成する部材（構成部材と称する）の大部分が、魚釣操作性及び携帯性、経済性等の理由により、アルミニウムやマグネシウム等の金属材料から合成樹脂材料を使用した成形品に変わってきているのが現状である。
【０００３】
ところが、合成樹脂材料は、金属材料に比べると、軽量化は図れるものの、強度的に弱いため、実用的な強度を得るために、例えば、特許文献１に開示されているように、補強材として炭素繊維やガラス繊維等の補強繊維を、合成樹脂材料であるナイロン樹脂に所定の重量比混入して、強度向上を図ることが行われている。
【０００４】
また、上記した合成樹脂材料（補強繊維を混入したものも含む）によって成形される構成部材は、外観上、金属材料で形成されたものと比較して劣るため、例えば、特許文献２に開示されているように、メタリック感の外観を得るために、アルミ箔等の金属粉を樹脂成形時に配合することが行われている。
【特許文献１】特開平３−６４３６６号
【特許文献２】特開昭６３−２６５６０４号
【発明の開示】
【発明が解決しようとする課題】
【０００５】
上記した特許文献１のように、ナイロン樹脂に補強繊維を混入した成形品は、軽量、高強度材として近年多用されているマグネシウム合金と比較して剛性（弾性率）が５０％以下であるため、樹脂成形品で同程度の剛性を得るためには、構成部材の体積を倍にしなければならない。このため、大型化するにも、釣り操作性及び携帯性の面から限界があり、対象魚や釣法、及び強度、サイズ等の制約を受けることにより、企画・設計の自由度が損なわれてしまう。
【０００６】
また、上記した特許文献２のように、合成樹脂に金属粉を配合する場合は、強度低下やウエルド等の成形欠陥ができ易く、さらには、外観は粒子の粗いメタリックの塗装に近くなるため、金属調の質感のある外観は得られない。
【０００７】
本発明は、上記した問題に基づいてなされたものであり、軽量かつ低コストで、剛性のある魚釣用リールの構成部材を提供することを目的とする。また、本発明は、より金属調の質感のある外観が得られる魚釣用リールの構成部材を提供することを目的とする。
【課題を解決するための手段】
【０００８】
上記した目的を達成するために、本発明は、釣竿装着部を上端部に形成した脚部を有する魚釣用リールの構成部材であって、前記構成部材の内、少なくとも前記脚部は、ポリアミド樹脂をベースとして、単繊維径７μｍ以下、単繊維長３ｍｍ以下で構成された炭素繊維を３０〜６０質量％含有する熱可塑性樹脂組成物で形成されると共に、最小断面積部の断面２次モーメントが１００〜４００ｍｍ4 で、且つ最小断面積が４０〜７０ｍｍ2 であることを特徴とする。
【０００９】
釣竿装着部を上端部に形成した脚部を有する魚釣用リールでは、釣竿を握持した状態で脚部を挟持し、キャスティングやシャクリ動作等を行なう場合、脚部の断面形状が重要な要素となる。すなわち、断面積が大きくなり過ぎると、挟持した際、当接部分が多くなって指が痛くなり、操作性が劣ると共に、断面積が小さくなり過ぎると、剛性が低下してしまい、破損等の問題が生じるようになる。通常、脚部には、実釣時において曲げ応力が作用するため、断面形状を考慮した場合、その断面２次モーメントを大きくすることで曲げに対する強度が増し（曲げ剛性が向上する）、また、撓みも抑制できるようになる。
【００１０】
断面２次モーメントは、その断面形状によって特定される数値であることから、断面形状を工夫することで断面２次モーメントを大きくすることはできるものの、通常、脚部の握り易い形状を想定した場合、その形状は、略楕円形状や略矩形形状等、ある程度特定されてしまうため、断面２次モーメントを大きくすることは、そのまま断面形状も大きくなることを意味する。
【００１１】
ところで、脚部の断面形状に関し、握り易さや操作性を考慮し、かつある程度の剛性を維持しようとした場合、その最小断面積部の値は、１００〜４００ｍｍ4 の範囲で設定することが好ましいと考えられるが、上述した特許文献１に開示されているような材料では、曲げ弾性率が低いため、（１６〜１８ＧＰａ程度でマグネシウム合金の５０％以下）、充分な曲げ剛性を確保することができず（曲げ剛性は、曲げ弾性率×断面２次モーメントで示される）、実釣時において、破損等の問題が生じる可能性がある。
【００１２】
これに対し、脚部の構成材料として、上記したように、ポリアミド樹脂をベースとして、単繊維径７μｍ以下、単繊維長３ｍｍ以下で構成された炭素繊維を３０〜６０質量％含有する熱可塑性樹脂組成物を用いることで、曲げ弾性率を、３５ＧＰａ以上確保することが可能となり、上記した範囲に設定された断面２次モーメントを有する脚部であっても、充分な曲げ剛性が確保されるようになる。
【００１３】
また、上記したような材料によって形成される脚部は、剛性が高くなることで、折れ難く、細い形状とすることが可能となり、これにより、凹部を形成したり、孔部を形成する等、各種のデザインの向上が図れるようになる。具体的には、上記した材料で脚部を形成することで、その最小断面積を４０〜７０ｍｍ2 にすることが可能となり、細い脚部としながら、外観の向上が図れるようになる。
【００１４】
また、上記した目的を達成するために、本発明は、魚釣用リールの外形を構成する魚釣用リールの構成部材であって、前記構成部材は、ポリアミド樹脂をベースとして、単繊維径７μｍ以下、単繊維長３ｍｍ以下で構成された炭素繊維を３０〜６０質量％含有する熱可塑性樹脂組成物で形成されると共に、前記熱可塑性樹脂組成物の表面に、ドライコーティングで半透明な金属膜が形成されていることを特徴とする。
【００１５】
上記した素材（熱可塑性樹脂組成物）の表面に対し、ドライコーティング（蒸着、イオンプレーティング、スパッタリングなど）によって半透明な金属膜を形成することで、より金属調のある外観が得られるようになる。なお、形成される金属膜は、例えば、Ａｌ，Ｃｒ，Ｔｉ，ＳＵＳ，Ｎｉ等を用いることが可能である。
【発明の効果】
【００１６】
本発明によれば、軽量かつ低コストで、剛性のある魚釣用リールの構成部材が得られるようになる。また、本発明によれば、より金属調の質感のある外観られる魚釣用リールの構成部材が得られるようになる。
【発明を実施するための最良の形態】
【００１７】
以下、本発明の実施形態について説明する。
図１は、本発明に係る魚釣用リール（スピニングリール）の全体構成を示す図、図２（ａ）は、図１のＡ−Ａ線に沿った断面図、図２（ｂ）は、図１のＢ−Ｂ線に沿った断面図である。
【００１８】
魚釣用リールの中でも、とりわけスピニングリールは、脚部において、局所的に大きな曲げ応力が作用することがある。すなわち、脚部は、リール本体と釣竿装着部（載置部）との間を連結する部位であり、実釣時では、この脚部を人差し指と中指、或いは中指と薬指で挟持しながらキャスティング操作、シャクリ操作、取り込み操作などが行われる。このような操作を行なう場合、脚部には、釣竿装着部を支点として大きな曲げ応力が作用するため、剛性が低いと強度的に問題が生じてしまう。
【００１９】
上述したように、従来の繊維強化樹脂材料は、剛性（曲げ弾性率）が、マグネシウムと比較すると５０％以下であるため、脚部に使用する場合、同等の剛性にするには、断面積を倍にする必要があり、この結果、握持し難くなったり、指が痛くなったりする等、操作性が低下するという問題が生じる。また、脚部に、孔部を形成したり、凹部を形成する等、外観を向上するために意匠を施すことがあるが、上記した材料では、そのような意匠を施す際、より断面積を大きくする必要があり、更に操作性が低下してしまう。
【００２０】
本実施形態では、スピニングリールの外形を構成する部材の内、少なくとも脚部を、以下のような材料によって構成する。
【００２１】
スピニングリール１は、公知の駆動力伝達機構を収容したリール本体（ボディ本体）２と、このリール本体２の開口部を閉塞する蓋体２ａと、前記リール本体２ａと共に一体成形、或いは、別体で成形された脚部３とを備えている。
【００２２】
前記リール本体２の前方には回転可能に支持されたロータ６と、ロータ６の回転運動と同期して前後動可能に支持されたスプール７が配設されている。また、リール本体２にはハンドル９が回転可能に装着されており、ハンドル９を回転操作することで、上記した公知の駆動力伝達機構を介してロータ６が回転駆動され、かつこの回転と同期してスプール７が前後往復動されるようになっている。
【００２３】
前記脚部３の先端部には、釣竿のリールシートに載置される釣竿装着部（載置部）３ａが一体形成されている。ここで、脚部３は、図３に示すように、釣竿装着部３ａの上面中間点Ｐより、１０ｍｍ下方の位置Ｐ１から、リール本体２の上方側の蓋体２ａとの境界上面となる基部Ｐ２までの範囲Ｒで定義する。
【００２４】
上記した魚釣用スピニングリール１において、脚部３は、ポリアミド樹脂をベースとして、単繊維径７μｍ以下、単繊維長３ｍｍ以下で構成された炭素繊維を３０〜６０質量％含有する熱可塑性樹脂組成物で形成されている。
【００２５】
前記熱可塑性樹脂組成物は、熱可塑性樹脂に、ポリアミド樹脂を含有させたものであり、ポリアミド樹脂が主成分となるように、５０質量％以上含有したものが該当する。このようなポリアミドの含有量を５０質量％以上にすることで、剛性を高めることが可能となる。
【００２６】
また、熱可塑性樹脂組成物は、上記したように、ポリアミドを主成分として含有しているが、それ以外の熱可塑性樹脂、例えば、ポリブチレンテレフタレート、ポリエチレンテレフタレート、ポリトリメチレンテレフタレート等のポリエステル樹脂；ポリフェニレンエーテル；ポリアセタール；ポリカーボネート等の熱可塑性樹脂を含有していても良い。更には、これらの材料に加えて、流動改質剤、帯電防止剤、離型剤、酸化防止剤などの添加剤を含有していても良い。
【００２７】
一方、強化材となる炭素繊維は、ＰＡＮ系またはピッチ系のものが用いられ、長繊維タイプや短繊維タイプのチョップドストランド、ミルドファイバー等から選択して用いられ、単体として、繊維径が７μｍ以下、長さが３ｍｍ以下に形成されたものが、上記したポリアミド樹脂をベースとした熱可塑性樹脂に多数本混入される。このように、単体としての炭素繊維の大きさを、上記した大きさの範囲に設定することで、熱可塑性樹脂組成物の成形時における流動性が良くなり、良好な形態を成形することが可能となる。
【００２８】
また、炭素繊維の含有量を３０質量％以上にすることで、充分な曲げ剛性を得ることが可能となり、６０質量％以下にすることで、一般的な溶融混練装置によって安定して押し出し成形することが可能となる。
【００２９】
上記したような構成の熱可塑性樹脂組成物は、比重を、マグネシウム合金やアルミニウム合金等の金属材料以下にすることが可能であると共に（略１．３５程度にすることが可能）、曲げ弾性率を、３５ＧＰａ以上確保して前記金属材料と略同等にすることが可能となり、低コストでありながら、通常使用される金属材料と同等な機械強度特性が得られるようになる。従って、このような材料を、スピニングリールの脚部３に用いることで、その最も径が細くなる領域（主に指で挟持される領域であり、最小断面積部）３Ａの断面２次モーメントを、１００〜４００ｍｍ4 の範囲で設定しても、充分な剛性を確保することが可能となる。
【００３０】
また、上記した材用を脚部３に用いることで、剛性が高くなり、折れ難く、細い形状とすることが可能になるため、最小断面積を４０ｍｍ2 程度に設定することが可能となり、これに伴い、例えば、領域３Ｂで示すように、孔部３ｂを形成する等、各種のデザインの向上が図れるようになる。具体的には、断面積を７０ｍｍ2 程度に設定しておけば、図に示すような孔部３ｂを形成しても、充分な剛性を確保することが可能となる。
【００３１】
もちろん、上記したような材料は、スピニングリールの脚部に限定されることはなく、本体２やロータ６等、リールの外形を構成する各種の構成部材や、それ以外のリール（両軸受型リール等）の構成部材にも適用することが可能である。
【００３２】
そして、上記したような構成部材では、その表面に、ドライコーティングで半透明な金属膜を形成することが好ましい。具体的には、Ａｌ，Ｃｒ，Ｔｉ，ＳＵＳ，Ｎｉ等の金属材料を、蒸着、イオンプレーティング、スパッタリングなどのドライコーティングによって、膜厚が０．３〜０．７μｍ程度形成することで、半透明の金属膜を形成することが可能である。
【００３３】
このような膜厚の金属膜を形成することで、入射光をある程度の反射率で反射させることが可能になると共に、素材の表層部分では、上記した粒子が細かい炭素繊維が多数浮遊した状態になっているため、この部分で乱反射するようになり、半透明状態の金属膜と相俟って、より金属調のある外観が得られるようになる。また、成形品の表面に半透明の金属膜を形成するため、強度低下が生じたり、ウエルド等の成形欠陥が生じることもない。
【００３４】
なお、このような金属膜は、素材の表面に直接形成しても良いし、それ以外にも、クリヤー塗装や半透明メタリック塗装等を適宜組み合わせて形成しても良い。
【図面の簡単な説明】
【００３５】
【図１】本発明に係る魚釣用リール（スピニングリール）の全体構成を示す図。
【図２】（ａ）は、図１のＡ−Ａ線に沿った断面図、（ｂ）は、図１のＢ−Ｂ線に沿った断面図。
【図３】図１に示すスピニングリールの脚部を示す図。
【符号の説明】
【００３６】
１  魚釣用スピニングリール
２  リール本体
３  脚部
３ａ  釣竿装着部
３Ａ  最小断面積部
３Ｂ  孔部等が形成される領域
３ｂ  孔部
６  ロータ
７  スプール
【図１】
2007259728.tif 000003
【図２】
2007259728.tif 000004
【図３】
2007259728.tif 000005